(57)【特許請求の範囲】
【請求項１】
テレフタル酸単位を６０〜１００モル％含有するジカルボン酸単位（ａ）と、炭素数６〜１８の脂肪族アルキレンジアミン単位を６０〜１００モル％含有するジアミン単位（ｂ）とからなるポリアミド（Ａ）１００重量部に対して、ポリイソシアネート化合物（Ｂ）を５〜１００重量部の割合で含有してなるポリアミド組成物１００重量部に対して、さらに有機溶剤を１０〜５００重量部の割合で含有してなるポリアミド組成物溶液。
【請求項２】
請求項１のポリアミド組成物溶液からなる塗料。
【請求項３】
テレフタル酸単位を６０〜１００モル％含有するジカルボン酸単位（ａ）と、１，９−ノナンジアミン単位および／または２−メチル−１，８−オクタンジアミン単位を６０〜１００モル％含有するジアミン単位（ｂ）とからなるポリアミド（Ａ）１００重量部に対して、ポリイソシアネート化合物（Ｂ）を５〜１００重量部の割合で含有してなるポリアミド組成物。
【発明の詳細な説明】
【０００１】
【発明の属する技術分野】
本発明は、半芳香族ポリアミドとポリイソシアネート化合物からなるポリアミド組成物、該ポリアミド組成物にさらに有機溶剤を含有してなるポリアミド組成物溶液、および該ポリアミド組成物溶液からなる塗料に関する。
【０００２】
【従来の技術】
近年、電気機器に対する小型高性能化、耐久性向上等の要請から、耐熱性や耐湿熱性により優れた塗料が求められるようになった。しかしながら、従来より用いられていた各種塗料では、このような要請に十分応え得るものはない。例えば、従来から用いられているポリウレタン系塗料では、耐熱性や耐湿熱性が劣っており、また、グリセリン変性ポリエステルイミド系塗料では、耐湿熱性が劣っている等の問題点が指摘されている。その他、ポリエステル系塗料、ポリエステルイミド系塗料は、耐熱性については比較的高いものの、耐湿熱性が劣っている等の問題点が指摘されている。
【０００３】
【発明が解決しようとする課題】
本発明の目的は、かかる従来技術の有する欠点を改良した、耐薬品性、耐湿熱性、耐熱性等に優れた塗膜を形成することができる塗料、および該塗料の製造原料を提供することにある。
【０００４】
【課題を解決するための手段】
本発明者らは、上記の課題を解決するために鋭意研究した結果、半芳香族ポリアミドにポリイソシアネート化合物を配合してなるポリアミド組成物が、耐薬品性、耐湿熱性、耐熱性等に優れており、塗料の製造原料として非常に有用であることを見出し、本発明を完成するに至った。
【０００５】
すなわち、本発明は、テレフタル酸単位を６０〜１００モル％含有するジカルボン酸単位（ａ）と、１，９−ノナンジアミン単位および／または２−メチル−１，８−オクタンジアミン単位を６０〜１００モル％含有するジアミン単位（ｂ）とからなるポリアミド（Ａ）１００重量部に対して、ポリイソシアネート化合物（Ｂ）を５〜１００重量部の割合で含有してなるポリアミド組成物に関する。
【０００６】
また本発明は、テレフタル酸単位を６０〜１００モル％含有するジカルボン酸単位（ａ）と、炭素数６〜１８の脂肪族アルキレンジアミン単位を６０〜１００モル％含有するジアミン単位（ｂ）とからなるポリアミド（Ａ）１００重量部に対して、ポリイソシアネート化合物（Ｂ）を５〜１００重量部の割合で含有してなるポリアミド組成物１００重量部に対して、さらに有機溶剤を１０〜５００重量部の割合で含有してなるポリアミド組成物溶液に関する。
【０００７】
さらに、本発明は、上記のポリアミド組成物溶液からなる塗料に関する。
【０００８】
【発明の実施の形態】
以下、本発明を具体的に説明する。
本発明に用いられるポリアミド（Ａ）を構成するジカルボン酸単位としては、テレフタル酸単位を６０モル％以上含有している必要があり、７５モル％以上含有しているのが好ましく、９０モル％以上含有しているのがより好ましい。テレフタル酸単位の含有量が６０モル％未満の場合には、得られるポリアミド樹脂組成物の耐薬品性、低吸水性などの諸物性が低下するため好ましくない。テレフタル酸単位以外の他のジカルボン酸単位としては、マロン酸、コハク酸、グルタル酸、アジピン酸、ピメリン酸、スベリン酸、アゼライン酸、セバシン酸、ジメチルマロン酸、２，２−ジエチルコハク酸、２，２−ジメチルグルタル酸、２−メチルアジピン酸、トリメチルアジピン酸などの脂肪族ジカルボン酸；１，３−シクロペンタンジカルボン酸、１，４−シクロヘキサンジカルボン酸などの脂環式ジカルボン酸；イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、４，４’−ビフェニルジカルボン酸、４，４’−オキシジ安息香酸、ジフェニルメタン−４，４’−ジカルボン酸、ジフェニルスルホン−４，４’−ジカルボン酸などの芳香族ジカルボン酸、あるいはこれらの任意の混合物から誘導される単位を挙げることができ、これらのうち１種または２種以上を含有させることができる。これらのなかでも、芳香族ジカルボン酸から誘導される単位が好ましい。さらに、トリメリット酸、トリメシン酸、ピロメリット酸などの多価カルボン酸から誘導される単位を、本発明の効果を損なわない範囲内で含有させることもできる。
【０００９】
本発明に用いられるポリアミド（Ａ）を構成するジアミン単位としては、炭素数６〜１８の脂肪族アルキレンジアミン単位を６０モル％以上含有している必要があり、７５モル％以上含有しているのが好ましく、９０モル％以上含有しているのがより好ましい。炭素数６〜１８の脂肪族アルキレンジアミン単位の含有量が６０モル％未満の場合には、得られるポリアミド樹脂組成物の耐熱性、低吸水性、耐薬品性などの諸物性が低下するため好ましくない。かかる炭素数６〜１８の脂肪族アルキレンジアミン単位としては、例えば、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミンなどの直鎖状脂肪族アルキレンジアミン；１−ブチル−１，２−エタンジアミン、１，１−ジメチル−１，４−ブタンジアミン、１−エチル−１，４−ブタンジアミン、１，２−ジメチル−１，４−ブタンジアミン、１，３−ジメチル−１，４−ブタンジアミン、１，４−ジメチル−１，４−ブタンジアミン、２，３−ジメチル−１，４−ブタンジアミン、２−メチル−１，５−ペンタンジアミン、３−メチル−１，５−ペンタンジアミン、２，５−ジメチル−１，６−ヘキサンジアミン、２，４−ジメチル−１，６−ヘキサンジアミン、３，３−ジメチル−１，６−ヘキサンジアミン、２，２−ジメチル−１，６−ヘキサンジアミン、２，２，４−トリメチル−１，６−ヘキサンジアミン、２，４，４−トリメチル−１，６−ヘキサンジアミン、２，４−ジエチル−１，６−ヘキサンジアミン、２，２−ジメチル−１，７−ヘプタンジアミン、２，３−ジメチル−１，７−ヘプタンジアミン、２，４−ジメチル−１，７−ヘプタンジアミン、２，５−ジメチル−１，７−ヘプタンジアミン、２−メチル−１，８−オクタンジアミン、３−メチル−１，８−オクタンジアミン、４−メチル−１，８−オクタンジアミン、１，３−ジメチル−１，８−オクタンジアミン、１，４−ジメチル−１，８−オクタンジアミン、２，４−ジメチル−１，８−オクタンジアミン、３，４−ジメチル−１，８−オクタンジアミン、４，５−ジメチル−１，８−オクタンジアミン、２，２−ジメチル−１，８−オクタンジアミン、３，３−ジメチル−１，８−オクタンジアミン、４，４−ジメチル−１，８−オクタンジアミン、５−メチル−１，９−ノナンジアミンなどの分岐鎖状脂肪族アルキレンジアミンなどから誘導される単位を挙げることができ、これらのうち１種または２種以上を含有させることができる。これらのなかでも、１，６−ヘキサンジアミン、１，８−オクタンジアミン、２−メチル−１，８−オクタンジアミン、１，９−ノナンジアミン、１，１０−デカンジアミン、１，１１−ウンデカンジアミン、１，１２−ドデカンジアミンから誘導される単位が好ましい。さらに、１，９−ノナンジアミン単位および／または２−メチル−１，８−オクタンジアミン単位がより好ましい。１，９−ノナンジアミン単位および２−メチル−１，８−オクタンジアミン単位を併用する場合には、１，９−ノナンジアミン単位：２−メチル−１，８−オクタンジアミン単位のモル比は、９５：５〜２０：８０であるのが好ましく、９０：１０〜３０：７０であるのがより好ましい。脂肪族アルキレンジアミン単位として、１，９−ノナンジアミン単位および２−メチル−１，８−オクタンジアミン単位を上記の割合で併用することにより、特に塗膜の表面外観が優れた塗料を与えるポリアミド組成物が得られる。
【００１０】
上記の炭素数６〜１８の脂肪族アルキレンジアミン単位以外に用いることができるジアミン単位としては、例えば、エチレンジアミン、プロピレンジアミン、１，４−ブタンジアミンなどの脂肪族ジアミン；シクロヘキサンジアミン、メチルシクロヘキサンジアミン、イソホロンジアミン、ノルボルナンジメチルアミン、トリシクロデカンジメチルアミンなどの脂環式ジアミン；ｐ−フェニレンジアミン、ｍ−フェニレンジアミン、ｐ−キシリレンジアミン、ｍ−キシリレンジアミン、４，４’−ジアミノジフェニルメタン、４，４’−ジアミノジフェニルスルホン、４，４’−ジアミノジフェニルエーテルなどの芳香族ジアミン、あるいはこれらの任意の混合物から誘導される単位を挙げることができる。
【００１１】
本発明に用いられるポリアミド（Ａ）の極限粘度［η］は、濃硫酸中３０℃で測定した値が０．０６〜２．０ｄｌ／ｇであるのが好ましく、０．０７〜１．０ｄｌ／ｇであるのがより好ましく、０．１〜０．９ｄｌ／ｇであるのがさらに好ましい。極限粘度［η］がこの範囲内のポリアミド（Ａ）を用いることにより、塗膜の強度や表面外観が優れた塗料を与えるポリアミド組成物が得られる。
【００１２】
本発明に用いられるポリアミド（Ａ）の、ジカルボン酸単位（ａ）とジアミン単位（ｂ）のモル比（ａ／ｂ）は、０．９〜１．７であるのが好ましく、１．０〜１．５であるのがより好ましく、１．０５〜１．４であるのがさらに好ましい。ａ／ｂのモル比がこの範囲内のポリアミド（Ａ）を用いることにより、塗膜の強度や表面外観が優れた塗料を与えるポリアミド組成物が得られる。
【００１３】
本発明に用いられるポリアミド（Ａ）は、必要に応じて末端封止剤を重合中に添加することにより、末端構造を任意の形に変えることが出来る。末端封止剤としては、ポリアミド末端のアミノ基またはカルボキシル基と反応性を有する単官能性の化合物であれば特に制限はないが、反応性および封止末端の安定性などの点から、安息香酸、酢酸、ステアリン酸などのモノカルボン酸；アニリン、ブチルアミン、オクチルアミン等のモノアミンが好ましく、取扱いの容易さなどの点から、モノカルボン酸がより好ましい。その他、無水フタル酸などの酸無水物、モノイソシアネート、モノ酸ハロゲン化物、モノエステル類、モノアルコール類なども使用できる。また、これらの末端封止剤はポリアミドの末端を封止する官能基以外に、ヒドロキシル基、スルホン酸基、オレフィン、ハロゲンなどの別種ポリマーと反応できる官能基を含んでいてもよい。
【００１４】
本発明に用いられるポリアミド（Ａ）は、結晶性ポリアミドを製造する方法として知られている任意の方法を用いて製造することができる。本発明者らの研究によれば、ジアミン、ジカルボン酸、触媒および蒸留水を一括して添加し、ナイロン塩を製造した後、温度２００〜２５０℃、圧力１５〜４０気圧の条件で反応させ、濃硫酸中３０℃における極限粘度［η］が０．０５〜０．６０ｄｌ／ｇのプレポリマーとする。さらに、必要に応じて固相重合等の方法で後重合を行うことにより、［η］が１．０ｄｌ／ｇまでの樹脂を容易に得ることができる。固相重合を行う場合、減圧下または不活性ガス流通下に温度２００〜２８０℃の範囲内で行うことが好ましい。
【００１５】
本発明に用いられるポリアミド（Ａ）を製造するに際して、前記の末端封止剤の他に、例えば、触媒として、リン酸、亜リン酸、次亜リン酸またはその塩またはそのエステル、具体的にはカリウム、ナトリウム、マグネシウム、バナジウム、カルシウム、亜鉛、コバルト、マンガン、錫、タングステン、ゲルマニウム、チタン、アンチモンなどの金属塩やアンモニウム塩、エチルエステル、イソプロピルエステル、ブチルエステル、ヘキシルエステル、イソデシルエステル、オクタデシルエステル、デシルエステル、ステアリルエステル、フェニルエステルなどを添加することができる。
【００１６】
本発明に用いられるポリイソシアネート化合物（Ｂ）としては、例えば、ジフェニルメタン−４，４’−ジイソシアネート、２，４−トリレンジイソシアネート、２，６−トリレンジイソシアネート、１，５−ナフタレンジイソシアネート、３，３’−ジメチル−４，４’−ジフェニルメタンジイソシアネート、３，３’−ジクロロ−４，４’−ジフェニルメタンジイソシアネート、ｐ−フェニレンジイソシアネート、ｍ−キシレンジイソシアネート、ｍ−テトラメチルキシレンジイソシアネート等の芳香族ジイソシアネート；ヘキサメチレンジイソシアネート、２，２，４−トリメチルヘキサメチレンジイソシアネート、２，４，４−トリメチルヘキサメチレンジイソシアネート等の脂肪族ジイソシアネート；イソホロンジイソシアネート、４，４’−ジシクロヘキシルメタンジイソシアネート、トランスシクロヘキサン−１，４−ジイソシアネート、水添ｍ−キシレンジイソシアネート、リジンジイソシアネート等の脂環式ジイソシアネート等の有機ジイソシアネート化合物を挙げることができる。その他、上記ジイソシアネート化合物と以下のポリオール、ポリアミン、ポリカルボン酸などの活性水素含有化合物とを反応させることにより得られる、末端にイソシアネート基を有する化合物も使用することができる。該ポリオールの例としては、ポリ（オキシプロピレンエーテル）ポリオール、ポリ（オキシエチレン−プロピレンエーテル）ポリオールなどのポリエーテルポリオールを、該ポリアミンの例としては、４，４’−ジアミノジフェニルメタン、４，４’−ジアミノジフェニルエーテル、ｍ−フェニレンジアミンなどのジアミン；３，４，４’−トリアミノジフェニルエーテルなどのトリアミン；３，３’，４，４’−テトラアミノジフェニルエーテルなどのテトラミンを、該ポリカルボン酸の例としては、イソフタル酸、テレフタル酸、アジピン酸、コハク酸、セバシン酸、アゼライン酸などを挙げることができる。
【００１７】
本発明のポリアミド組成物は、ポリアミド（Ａ）１００重量部に対して、ポリイソシアネート化合物（Ｂ）を５〜１００重量部の割合で含有しており、１０〜９０重量部含有しているのが好ましい。ポリイソシアネート化合物（Ｂ）の配合割合が、ポリアミド（Ａ）１００重量部に対して５重量部未満の場合には、塗料の製造原料として使用した場合に、塗膜の強度が十分ではなく、１００重量部を超えるときには、塗膜の耐熱性、耐薬品性などの諸物性が低下する。
【００１８】
本発明のポリアミド組成物には、さらに、必要に応じて、分子内に２個以上のエポキシ基を有するエポキシ樹脂を配合することができる。このようなエポキシ樹脂としては、例えば、４，４’−イソプロピリデンビスフェノールジグリシジルエーテル（ビスフェノールＡ型）、４，４’−メチレンビスフェノールジグリシジルエーテル（ビスフェノールＦ型）、２，６，２’，６’−テトラブロモ−４，４’−イソプロピリデンビスフェノールジグリシジルエーテル（臭素化ビスフェノールＡ型）、フェノールノボラック型ポリグリシジルエーテル、オルソクレゾールノボラック型ポリグリシジルエーテル等の芳香族グリシジルエーテル化合物；エチレングリコールジグリシジルエーテル、ポリエチレングリコールジグリシジルエーテル、プロピレングリコールジグリシジルエーテル、ポリプロピレングリコールジグリシジルエーテル、ネオペンチルグリコールジグリシジルエーテル、１，６−ヘキサンジオールジグリシジルエーテル、グリセロールジグリシジルエーテル、グリセロールトリグリシジルエーテル、トリメチロールプロパンジグリシジルエーテル、トリメチロールプロパントリグリシジルエーテル、水添ビスフェノールＡ型のジグリシジルエーテル、ソルビトールポリグリシジルエーテル、２，２’−ジブロモ−ネオペンチルグリコールジグリシジルエーテル等の脂肪族グリシジルエーテル化合物；フタル酸ジグリシジルエステル、テトラヒドロフタル酸ジグリシジルエステル、ヘキサヒドロフタル酸ジグリシジルエステル等のグリシジルエステル化合物；Ｎ，Ｎ−ジグリシジルアニリン、Ｎ，Ｎ，Ｎ’，Ｎ’−テトラグリシジル−４，４’−ジアミノジフェニルメタン、１，３−ビス（Ｎ，Ｎ−ジグリシジルアミノメチル）シクロヘキサン、Ｎ，Ｎ，Ｏ−トリグリシジル−ｐ−アミノフェノール等のグリシジルアミン化合物；アリサイクリックジエポキシアセタール、アリサイクリックジエポキシアジペート、アリサイクリックジエポキシカルボキシレート、ビニルシクロヘキセンジオキシド等の脂環式エポキシ化合物；ジグリシジルヒダントインやトリグリシジルイソシアヌレート等の複素環式エポキシ化合物などが挙げられる。
【００１９】
上記エポキシ樹脂の配合割合は、ポリアミド（Ａ）１００重量部に対して、５〜１００重量部であるのが好ましく、１０〜９０重量部であるのがより好ましい。
【００２０】
上記エポキシ樹脂の他に、必要に応じて、熱可塑性樹脂、熱硬化性樹脂、染料、顔料、滑剤、酸化防止剤、無機物質などの添加剤を、本発明の効果を損なわない範囲内で配合することができる。
【００２１】
本発明のポリアミド組成物は、前記のポリアミド（Ａ）、ポリイソシアネート化合物（Ｂ）および必要に応じて他の添加剤を混合することにより製造することができる。
【００２２】
本発明のポリアミド組成物は、金属、ガラス、樹脂、木材など種々の成形品との接着性が良好であるので、例えば、そのままホットメルト接着剤として使用することも可能であるし、有機溶剤に溶解または分散させた後、塗料や接着剤として使用することも可能である。特に、金属、ガラス、樹脂、木材など種々の成形品表面に、耐薬品性、耐湿熱性、耐熱性等に優れた塗膜を形成することができるので、電気絶縁塗料等の産業資材用の塗料として使用するのが好ましい。
【００２３】
本発明のポリアミド組成物を溶解または分散させるために使用する有機溶剤としては、例えば、Ｎ−メチル−２−ピロリドン、Ｎ，Ｎ−ジメチルホルムアミド、Ｎ，Ｎ−ジメチルアセトアミド、フェノール、ｏ−クレゾール、ｍ−クレゾール、ｐ−クレゾール等のクレゾール類、２，３−キシレノール、２，４−キシレノール、２，５−キシレノール、２，６−キシレノール、３，４−キシレノール、３，５−キシレノールなどのキシレノール類、メチルセロソルブ、エチルセロソルブなどのセロソルブ類、エチレングリコールジメチルエステル、エチレングリコールジエチルエステルなどのグリコールエステル類、γーブチルラクトン、ジメチルスルフォキサイド、メチルアルコール、エチルアルコール等のアルコール類、乳酸メチル、乳酸エチル等の乳酸エステル類、フルフラールなどを挙げることができる。これらのなかでも、Ｎ−メチル−２−ピロリドン、Ｎ，Ｎ−ジメチルホルムアミド、Ｎ，Ｎ−ジメチルアセトアミドなどの極性の有機溶剤が好ましい。有機溶剤の使用割合は、本発明のポリアミド組成物１００重量部に対して、１０〜５００重量部であるのが好ましく、２０〜２００重量部であるのがより好ましい。
【００２４】
本発明のポリアミド組成物を有機溶剤に溶解または分散させるのは、室温で行っても良いし、あるいは加熱しながら行ってもよい。加熱しながら行う場合には、２００℃以下の温度で、０．１〜１０時間程度加熱するのが好ましい。
【００２５】
【実施例】
以下、実施例を挙げて本発明を具体的に説明するが、本発明はこれらにより何ら制限されるものではない。なお、実施例中の塗膜の耐薬品性、塗膜の耐湿熱性、塗膜の耐熱性は以下の方法により測定した。
【００２６】
塗膜の耐薬品性：
キシレンを染み込ませたガーゼで塗膜を軽く１００回こすり、塗膜の外観（艶引け、溶解の有無）を目視で観察した。
【００２７】
塗膜の耐湿熱性：
塗膜を１２１℃のスチームで２４時間処理したときの、塗膜の外観（艶引け、溶解の有無）を目視で観察した。
【００２８】
塗膜の耐熱性：
熱天秤を使用して、空気中、１０℃／分で昇温した時、熱分解により試料の重量が５％減少した時点の温度を測定し、耐熱性の指標とした。
【００２９】
参考例１
テレフタル酸３９８７．２４ｇ（２４．０モル）、１，９−ノナンジアミン２９６０．９ｇ（１７．０モル）、２−メチル−１，８−オクタンジアミン４７４．９（３．０モル）、次亜リン酸ナトリウム一水和物７．４ｇ（原料に対して０．１重量％）および蒸留水２．２リットルを内容積２０リットルのオートクレーブに入れ、窒素置換した。１００℃で３０分間攪拌し、２時間かけて内部温度を２１０℃に昇温した。この時、オートクレーブは２２ｋｇ／ｃｍ2まで昇圧した。そのまま１時間反応を続けた後２３０℃に昇温し、その後２時間、２３０℃に温度を保ち、水蒸気を徐々に抜いて圧力を２２ｋｇ／ｃｍ2に保ちながら反応させた。次に、３０分かけて圧力を１０ｋｇ／ｃｍ2まで下げ、更に１時間反応させて、極限粘度［η］が０．１８ｄｌ／ｇのプレポリマーを得た。これを、１００℃、減圧下で１２時間乾燥し、０．５ｍｍ以下の大きさまで粉砕した。これを２３０℃、０．１ｍｍＨｇ下にて、５時間固相重合し、極限粘度［η］が０．４５ｄｌ／ｇである白色のポリアミドを得た。
【００３０】
参考例２〜４
ジカルボン酸成分、ジアミン成分を、下記の表１に示した割合で用いる以外は、参考例１と同様にして各種ポリアミドを製造した。
【００３１】
【表１】
0004166351.tif 000002
【００３２】
実施例１
参考例１で得られたポリアミド１００重量部およびポリイソシアネート（日本ポリウレタン工業株式会社製「コロネートＣ−２５０３」）７０重量部を、Ｎ−メチル−２−ピロリドン２００重量部に混合し、１５０℃で２時間加熱した。次に、この溶液をガラス板上に、膜厚約１００μｍとなるように塗布したのち、１００℃で１時間、２００℃及び２５０℃で各３０分間乾燥を行ない、膜厚約２０μｍの塗膜を作製し、この塗膜の耐薬品性、耐湿熱性、耐熱性を評価した。得られた結果を下記の表２に示す。
【００３３】
実施例２〜３
ポリアミドとして下記の表２に示したものを使用した以外は実施例１と同様の方法で塗料を作製した。この塗料から形成された塗膜の耐薬品性、耐湿熱性、耐熱性を評価し、得られた結果を下記の表２に示す。
【００３４】
実施例４
参考例１で得られたポリアミド１００重量部および４，４’−ジフェニルメタンジイソシアネート（日本ポリウレタン工業株式会社製「MILLIONATE MT」）１０重量部を、Ｎ−メチル−２−ピロリドン２００重量部に混合し、１５０℃で２時間加熱した後、エポキシ樹脂（三井石油化学工業株式会社「EPOMIK  R140」）１０重量部を添加し、１５０℃で更に２時間加熱した。次に、この溶液をガラス板上に、膜厚約１００μｍとなように塗布したのち、１００℃で１時間、２００℃及び２５０℃で各３０分間乾燥を行ない、膜厚約２０μｍの塗膜を作製し、この塗膜の耐薬品性、耐湿熱性、耐熱性を評価した。得られた結果を下記の表２に示す。
【００３５】
比較例１
参考例４で得られたポリアミドを使用した以外は、実施例１と同様の方法で塗料を作製した。この塗料から形成された塗膜の耐薬品性、耐湿熱性、耐熱性を評価し、得られた結果を下記の表２に示す。
【００３６】
【表２】
0004166351.tif 000003
【００３７】
【発明の効果】
本発明のポリアミド組成物は、塗料の製造原料として好適に使用することができ、該ポリアミド組成物から製造された塗料は、耐薬品性、耐湿熱性および耐熱性等に優れた塗膜を形成することができる。